【手続補正書】
【提出日】平成23年10月13日(2011.10.13)
【手続補正１】
【補正対象書類名】明細書
【補正対象項目名】０００９
【補正方法】変更
【補正の内容】
【０００９】
不燃性積層品のＴＰＰを少なくとも３カロリー／ｃｍ2分増大させるための別の方法が提供される。一例として、図３および５に関して、不燃性布地および対流バリア（３０’）を含む熱安定性布地（１０）の不燃性積層品が、該熱安定性布地（１０）と該対流バリア（３０’）間の活性防熱材（２０）と共に提供され、熱防護積層品を形成する。対流バリア（３０’）は少なくとも一つのバリア層（図５では３０）を含み、任意に、多バリア層（３３、３３’）は該対流バリア（図３では３０’）を形成するために用いることが可能である。該対流バリア（３０’）は、さらに、該対流バリアの望ましい特性を向上させることが可能であるモノリスのポリマー層（３５）などの追加層を含むことが可能である。一つの方法において、活性防熱材（２０）は、該対流バリア（３０または３０’）の一つの表面にポリマー樹脂−発泡性グラファイト混合物を塗布することにより形成されるか、または、代わりの実施形態において、活性防熱材（２０）は、積層の前に、該熱安定性布地（１０）の一つの表面に提供される。さらなる方法段階において、図３および５に示すように、該熱安定性布地（１０）および該対流バリア（３０）は、該２層を一緒に結合する該活性防熱材（２０）により結合される。該熱安定性布地（１０）と該対流バリア（３０）間に活性防熱材（２０）を提供することにより、活性防熱材なしの実質的に同じ構造の積層品に較べて、少なくとも３カロリー／ｃｍ2のＴＰＰ増大を有する熱防護積層品が形成される。さらなる任意の実施形態において、図４および５に例示するように、布地裏材（５０）は接着剤ドット（４０）などの接着により該積層品に貼り付けることが可能である。
【手続補正２】
【補正対象書類名】明細書
【補正対象項目名】００３５
【補正方法】変更
【補正の内容】
【００３５】
布地材料の熱安定性を測定するためにこの試験を用いた。該試験はＮＦＰＡ１９７５第８．３項２００４版に記載されている熱安定性試験に基づく。該試験オーブンはＩＳＯ１７４９３に指定されている熱風循環オーブンであった。ＡＳＴＭ・Ｄ７５１、Ｓｔａｎｄａｒｄ  Ｔｅｓｔ  Ｍｅｔｈｏｄｓ  ｆｏｒ  Ｃｏａｔｅｄ  Ｆａｂｒｉｃｓ，ｕｓｉｎｇ  ｔｈｅ  Ｐｒｏｃｅｄｕｒｅｓ  ｆｏｒ  Ｂｌｏｃｋｉｎｇ  Ｒｅｓｉｓｔａｎｃｅ  ａｔ  Ｅｌｅｖａｔｅｄ  Ｔｅｍｐｅｒａｔｕｒｅｓ（Ｓｅｃｔｉｏｎｓ  ８９−９３）に従って該試験を行ったが、以下の修正を行った：
・   １００ｍｍ×１００ｍｍ×３ｍｍ（４インチ×４インチ×１／８インチ）寸法のホウケイ酸ガラス板を用いた。
・   ２６５℃、＋３／−０℃（５０９°Ｆ、＋５／−０°Ｆ）の試験温度を用いた。
・   ガラス板をオーブンから取り外した後、最低１時間は試験片を放置して冷却した。
開いた時にガラス板にくっつくか、それ自身にくっつくか、または融解または滴りの証拠を示すあらゆる試料面は融解性と考えた。融解面の証拠のないあらゆる試料面は熱安定性と考えた。
発泡試験
【手続補正３】
【補正対象書類名】明細書
【補正対象項目名】００４５
【補正方法】変更
【補正の内容】
【００４５】
活性防熱材を含む布地を以下のように調製した。サザーン・ミルズ（Ｓｏｕｔｈｅｒｎ  Ｍｉｌｌｓ，Ｉｎｃ）から市販されている７．５ｏｚ／ｙｄ２重量のデフェンダー（Ｄｅｆｅｎｄｅｒ）（商標）、ノーメックス（Ｎｏｍｅｘ）（登録商標）系の織物を、約３５グラム／平方メートル（ｇｓｍ）のレイダウン（laydown）により、該織物表面上の約３２％の被覆率を提供するようなやり方で、グラビアローラー（約４０ｐｓｉの圧力により約１００℃で）により該ポリマー樹脂−発泡性グラファイト混合物２の個々のドットで被覆した。該グラビアロールは、セル深さ１２００μｍ、２５００μｍのセル開き、および２５００μｍの間隔を有する丸いドットパターンを有した。被覆織物を４８時間にわたり５０％ＲＨおよび２３℃で放置して硬化させた。
【手続補正４】
【補正対象書類名】明細書
【補正対象項目名】００４７
【補正方法】変更
【補正の内容】
【００４７】
該ポリマー樹脂−グラファイト混合物２で被覆した該布地の試料についても、また、該被覆面が該ＴＰＰ熱源から面をそらした側にある個々の材料に対して、本明細書において記載される方法によりＴＰＰを試験し、皮膜なしの同じ織物の対照品と比較した。この実施例に従って調製した該試料は約２１．１カロリー／ｃｍ２の平均ＴＰＰを有した。該対照品は約１６．２カロリー／ｃｍ２のＴＰＰを有した。
【手続補正５】
【補正対象書類名】明細書
【補正対象項目名】００４８
【補正方法】変更
【補正の内容】
【００４８】
該ポリマー樹脂−発泡性グラファイト混合物２により被覆した該布地の試料について、本明細書において記載される方法に従っての多層レイアップ状態の全体品として試験した。実施例１の試料を、該ＴＰＰ熱源から面をそらす側の被覆面を有する外衣として提供した。クロステック（Ｃｒｏｓｓｔｅｃｈ）（商標）２Ｃ（Ｗ．Ｌ．ゴア・アンド・アソシエーツ（Ｇｏｒｅ  ＆  Ａｓｓｏｃｉａｔｅｓ，Ｉｎｃ）からの）を防湿層として用い、Ｑ−９（商標）織物（サザーン・ミルズ（Ｓｏｕｔｈｅｒｎ  Ｍｉｌｌｓ，Ｉｎｃ）からの）を断熱層として用いた。該全体品は約５９．３カロリー／ｃｍ２の平均ＴＰＰを有した。対照全体品は、該ポリマー樹脂−発泡性グラファイト混合物２なしのデフェンダー・ノーメックス織物を外衣として用いることを除き同じ構造であった。該対照全体品は４３．８カロリー／ｃｍ２の平均ＴＰＰを有した。
実施例２：
【手続補正６】
【補正対象書類名】明細書
【補正対象項目名】００５０
【補正方法】変更
【補正の内容】
【００５０】
３．３ｏｚ／ｙｄ２ノーメックスＩＩＩＡ平面織物、および対流バリア１を用いて積層品を作製した。該積層品を、織物実施例１に従うやり方で、ポリマー樹脂−発泡性グラファイト混合物１の個々のドットを対流バリア１上に印刷することにより構築した。次に、該対流バリアを、約３０ｐｓｉの圧力での挟みを用いて該３．３ｏｚ／ｙｄ2ノーメックスＩＩＩＡ織物に付着させた。得られる積層品は、該対流バリアおよび該ノーメックスＩＩＩＡ織物不燃性面布地層、およびそれらの間にある活性防熱材を含む２層積層品であった。次に、該積層品を、張力を受けた状態でスチールドラム上に持ち上げ、放置して約５０％を超える相対湿度で約４８時間にわたり硬化させた。
【手続補正７】
【補正対象書類名】明細書
【補正対象項目名】００５２
【補正方法】変更
【補正の内容】
【００５２】
実施例２による該積層品の試料についても、また、本明細書において記載される方法に従っての多層レイアップ状態において図１０（１００）に示される全体品として試験した。該積層品実施例２の試料を、外衣層（１０３）としてのデフェンダー（商標）（サザーン・ミルズからの）に面するノーメックス面布地側面を有する該防湿層（１０２）として提供し、アラライト（Ａｒａｌｉｔｅ）（商標）織物（サザーン・ミルズからの）を該ＴＰＰセンサー（１０４）に面する遮熱裏地（１０１）として用いた。該全体品は約４６．４カロリー／ｃｍ２の平均ＴＰＰを有した。
実施例３：
【手続補正８】
【補正対象書類名】明細書
【補正対象項目名】００５４
【補正方法】変更
【補正の内容】
【００５４】
実施例２からの該２層積層品を、個別のドットパターンにあるＰＲ１を暴露された対流バリア面（ノーメックスＩＩＩＡ面布地の反対側の）に塗布することによりさらに加工した。次に、１．７ｏｚ／ｙｄ２アラミド裏材料織布層を、接着印刷された２層積層品およびアラミド裏材料を追加の挟みを通して供給することにより、該２層積層品に付着させた。次に、この調製した３層積層品を、張力を受けた状態でスチールドラム上に持ち上げ、約５０％を超える相対湿度で約４８時間にわたり放置して硬化させた。
【手続補正９】
【補正対象書類名】明細書
【補正対象項目名】００５６
【補正方法】変更
【補正の内容】
【００５６】
実施例３に従って作製された積層品の試料について、また、本明細書において記載される方法に従っての多層レイアップ状態にある全体品として試験した。実施例３の積層品の試料を、外衣層としてのデフェンダー（商標）（サザーン・ミルズからの）に面する３．３ｏｚ／ｙｄ２ノーメックス面織物側面を有する該防湿層として提供し、アラライト（商標）織物（サザーン・ミルズからの）を該ＴＰＰセンサーに面する遮熱裏地として用いた。該全体品は約５０．５カロリー／ｃｍ２の平均ＴＰＰを有した。
実施例４：
【手続補正１０】
【補正対象書類名】明細書
【補正対象項目名】００６５
【補正方法】変更
【補正の内容】
【００６５】
比較実施例１により作製された該積層品の試料についても、また、本明細書において記載される方法に従って多層レイアップ状態での全体品として試験した。該比較実施例１の試料を、外衣層としてのデフェンダー（商標）（サザーン・ミルズからの）に面する３．３ｏｚ／ｙｄ２ノーメックス面織物側面を有する防湿層として提供し、アラライト（商標）織物（サザーン・ミルズからの）を該ＴＰＰセンサーに面する遮熱裏地として用いた。該全体品は約４０．８カロリー／ｃｍ２の平均ＴＰＰを有した。
比較実施例２：
【手続補正１１】
【補正対象書類名】明細書
【補正対象項目名】００６７
【補正方法】変更
【補正の内容】
【００６７】
Ｗ．Ｌ．ゴア・アンド・アソシエーツから市販されているクロステック２Ｃおよび１．７ｏｚ／ｙｄ２アラミド裏地を含む試料を積層することにより、３層積層品を作製した。